MULTIFUNCTIONAL ADDITIVE FOR CONCRETETo provide a one-liquid type multifunctional additive capable of sufficiently solving following 5 problems at same time, 1) fluidity retention property, 2) material separation and generation bleeding water by precipitation of an aggregate, 3) strength enhancement of initial strength and material age 28 days, 4) crack by dry shrinkage and 5) freeze-thaw resistance when concrete relatively less in unit cement amount is prepared. There is provided a one-liquid type multifunctional additive containing a specific water soluble vinyl copolymer as an A component, sodium silicate or a mixture of sodium silicate and calcium silicate as a B component, a specific sodium phosphate as a C component and specific polyalkylene glycol monoalkyl ether as a D component with the A component of 1 to 35%, the B component of 10 to 55%, the C component of 0.1 to 6% and the D component of 4 to 89.9% (total 100%) by mass% and used 0.4 to 5 pts.mass per 100 pts.wt. of a binder.  NoneThe following A component, the following B component, the following C component, and the following component D component, and the Component is 1 to 35% by mass, and 10 to 55% by mass of B, and the C component is 0.1 to 6 It is characterized in that the mass% and D components are contained in a ratio of 4 to 89.9% by mass (total 100% by mass) and used in a ratio of 0.4 to 5 parts by mass per 100 parts by mass of the bonding material. Multifunctional admixture for concrete. A Component: One or more water soluble vinyl copolymer water-soluble vinyl copolymers selected from the following water-soluble vinyl copolymer X and the following water soluble vinyl copolymer X:: below in the molecule A water soluble vinyl copolymer having a mass average molecular weight 2000-80000 having a constituent unit E of 45 to 55 mol% and the following constituent unit F at a ratio of 55 to 45 mol% (total 100 mol%). Configuration unit E: One or two selected from constituent units formed from maleic acid and structural units formed from sodium maleate salt. Composition unit F: Composition unit formed from α-allyl-ω-methyl-polyoxyethylene having a polyoxyethylene group consisting of 10 to 80 oxyethylene units in the molecule and 10 to 80 in molecules Alpha-allyl-ω-hydroxy-polyoxyethylene group composed of polyoxyethylene groups composed of oxyethylene units of. Alpha-allyl-ω-hydroxy-polyoxyethylene. Water soluble vinyl copolymer Y: The following structural unit G is 35 to 85 mol% in the molecule, 15 to 65 mol% of the following structural unit H and 1 to 5 mol% of the following structural unit 1 (total 100 moles) A water soluble vinyl copolymer of mass average molecular weight 2000 to 100,000 having%). Configuration unit G: One or two of the structural units formed from methacrylic acid and the structural unit formed from the sodium methacrylate salt. Configuration Unit H: A configuration unit formed from methoxy polyethylene glycol having a polyoxyethylene group composed of 7 to 90 oxyethylene units in a molecule. Configuration unit I: (Meta) A constituent unit composed of sodium allyl sulfonate salt. B Component: One or more of sodium silicate, or a mixture of sodium silicate and calcium silicate and calcium silicate. C component: One or two selected from 2 sodium phosphate and 1 sodium phosphate. D Component: Polyalkylene glycol monoalkyl ether (Forification 1) shown in the following method 1: Alkyl group A1 with 3 to 6 carbon atoms in molecules and 2 to 10 oxyethylene units and oxypropylene units Residues excluding all hydroxyl groups from polyalkylene glycols having a polyoxyalkylene group composed of.)
콘크리트용 다기능 혼화제비교적 단위 시멘트량이 적은 콘크리트를 조제할 경우에 1) 유동 지지성, 2) 골재의 침강에 의한 재료 분리와 블리딩수 발생, 3) 초기 강도 및 재 령 28일의 강도 증진성, 4) 건조 수축에 의한 금이 가 5) 동결 융해 저항성, 이상의 5개의 과제를 동시에 또한 충분히 해결할 수 있는 일액형 다기능 혼화제의 제공. A성분으로서 특정 수용성 비닐 공중합체, B성분으로서 규산 나트륨 또는 규산 나트륨과 규산 칼슘과의 혼합물, C성분으로서 특정 인산 나트륨염, D성분으로서 특정 폴리알킬렌글리콜 모노 알킬에테르, 이상의 A~D의 4 성분을 질량%로 A성분을1~35%, B성분을10~55%, C성분을 0.1~6% 및 D성분을4~89.9%(합계100%)의 비율로 함유하고 결합재 100 중량부 당 0.4~5 질량부 이용하는 일액형 다기능 혼화제.하기 A성분, 하기 B성분, 하기 C성분 및 하기 D성분의 4 성분으로 구성되며, A성분을1~35질량%, B성분을10~55질량%, C성분을 0.1~6 질량% 및 D성분을4~89.9 질량%(합계 100 질량%)의 비율로 함유하고 있고, 결합재 100 질량부 당 0.4~5 질량부의 비율로 이용하도록 해서 구성되는 것을 특징으로 하는 콘크리트용 다기능 혼화제. A성분:하기 수용성 비닐 공중합체 X 및 하기 수용성 비닐 공중합체 Y에서 선택되는 하나 또는 둘이상의 수용성 비닐 공중합체 수용성 비닐 공중합체 X:분자 중에 하기 구성 단위 E를45~55몰% 및 하기 구성 단위 F를55~45몰%(합계 100 몰%)의 비율로 가지는 질량 평균 분자량2000~80000의 수용성 비닐 공중합체. 구성 단위 E:말레산으로 형성된 구성 단위 및 말레산 나트륨염으로 형성된 구성 단위에서 선택되는 하나 또는 둘. 구성 단위 F:분자 중에10~80개의 옥시 에틸렌 단위로 구성된 폴리옥시에틸렌기를 가지는α-알릴-ω-메틸-폴리옥시에틸렌으로 형성된 구성 단위 및 분자 중에10~80개의 옥시 에틸렌 단위로 구성된 폴리옥시에틸렌기를 가지는α-알릴-ω-하이드록시-폴리옥시에틸렌으로 형성된 구성 단위에서 선택되는 하나 또는 둘이상. 수용성 비닐 공중합체 Y:분자 중에 하기 구성 단위 G를35~85몰%, 하기 구성 단위 H를15~65몰% 및 하기 구성 단위 1을0~5몰%(합계 100 몰%)의 비율로 가지는 질량 평균 분자량2000~100000의 수용성 비닐 공중합체. 구성 단위 G:메타크릴산으로 형성된 구성 단위 및 메타크릴산 나트륨염으로 형성된 구성 단위에서 선택되는 하나 또는 둘. 구성 단위 H:분자 중에7~90개의 옥시 에틸렌 단위로 구성된 폴리옥시에틸렌기를 가지는 메톡시 폴리에틸렌 글리콜로 형성된 구성 단위. 구성 단위 I:(메타) 아릴술폰산나트륨염으로 구성된 구성 단위. B성분:규산 나트륨, 또는 규산 나트륨과 규산 칼슘과의 혼합물 중에서 선택되는 하나 또는 둘이상. C성분:인산 2 나트륨 및 인산 1 나트륨에서 선택되는 하나 또는 둘. D성분:하기화학식 1으로 나타나는 폴리알킬렌글리콜 모노 알킬에테르 (화학식 1에 있어서 R1:탄소수3~6의 알킬기 A1:분자 중에 합계2~10개의 옥시 에틸렌 단위와 옥시 프로필렌 단위로 구성된 폴리옥시알킬렌기를 가지는 폴리알킬렌 글리콜에서 모든 수산기를 제외한 잔기. )